(57)【要約】【課題】マトリクス材料を形成し得る含浸用液状物を、繊維集合体に含浸させ、次いで該含浸用液状物を硬化させることにより繊維強化複合材料を製造するに当たり、繊維強化複合材料の繊維含有率を十分に少なく、また、所望の任意の繊維含有率に調整する。【解決手段】含水繊維集合体に含まれる水を、水と含浸用液状物との双方に相溶性を有する液体と置換して繊維強化複合材料製造用前駆体を得る。この繊維強化複合材料製造用前駆体に含まれる液体を含浸用液状物と置換した後、含浸用液状物を硬化させる。【特許請求の範囲】
【請求項１】
繊維集合体と、該繊維集合体に含浸されたマトリクス材料とを備える繊維強化複合材料を製造する方法であって、
水を含む該繊維集合体（以下「含水繊維集合体」と称す。）を製造し、該マトリクス材料を形成し得る含浸用液状物を、前記繊維集合体に含浸させ、次いで該含浸用液状物を硬化させる繊維強化複合材料の製造方法において、
該含水繊維集合体に含まれる水を、水と前記含浸用液状物との双方又は一方に相溶性を有する液体（以下「媒介液」と称す。）と置換する１以上の置換工程を経て、前記繊維集合体に、少なくとも前記含浸用液状物に相溶性を有する媒介液が含浸された繊維強化複合材料製造用前駆体を得る第１の工程と、
該第１の工程で得られた繊維強化複合材料製造用前駆体に含まれる前記媒介液を前記含浸用液状物と置換する第２の工程と、
その後、該含浸用液状物を硬化させる第３の工程と
を備えてなることを特徴とする繊維強化複合材料の製造方法。
【請求項２】
請求項１において、前記第１の工程は、前記含水繊維集合体に含まれる水を、水と前記含浸用液状物との双方に相溶性を有する媒介液と置換する工程であることを特徴とする繊維強化複合材料の製造方法。
【請求項３】
請求項１において、前記第１の工程は、前記含水繊維集合体に含まれる水を、水と相溶性を有する第１の媒介液と置換して第１の媒介液を含む繊維集合体を得、
該第１の媒介液を含む繊維集合体に含まれる第１の媒介液を、該第１の媒介液と相溶性を有する第２の媒介液と置換して第２の媒介液を含む繊維集合体を得る工程とを含むことを特徴とする繊維強化複合材料の製造方法。
【請求項４】
請求項３において、前記第２の媒介液は、前記第１の媒介液と前記含浸用液状物との双方に相溶性を有することを特徴とする繊維強化複合材料の製造方法。
【請求項５】
請求項１ないし４のいずれか１項において、前記媒介液が、水及び前記含浸用液状物よりも低沸点の液体であることを特徴とする繊維強化複合材料の製造方法。
【請求項６】
請求項１ないし５のいずれか１項において、前記媒介液が、水溶性有機溶媒であることを特徴とする繊維強化複合材料の製造方法。
【請求項７】
請求項６において、前記水溶性有機溶媒が、アルコール、ケトン、エーテル、アミド、カルボン酸、ニトリル及びピリジンよりなる群から選ばれる１種又は２種以上であることを特徴とする繊維強化複合材料の製造方法。
【請求項８】
請求項１ないし７のいずれか１項において、前記含水繊維集合体を、前記媒介液中に浸漬することにより、前記繊維集合体に含まれる水を該媒介液と置換することを特徴とする繊維強化複合材料の製造方法。
【請求項９】
請求項１ないし８のいずれか１項において、前記含水繊維集合体をコールドプレスした後、該含水繊維集合体に含まれる水を前記媒介液と置換することを特徴とする繊維強化複合材料の製造方法。
【請求項１０】
請求項１ないし９のいずれか１項において、前記繊維強化複合材料製造用前駆体を減圧条件及び／又は加圧条件下で前記含浸用液状物中に浸漬することにより、該繊維強化複合材料製造用前駆体に含まれる前記媒介液を該含浸用液状物と置換することを特徴とする繊維強化複合材料の製造方法。
【請求項１１】
請求項１ないし１０のいずれか１項において、製造された繊維強化複合材料の繊維含有率が１０重量％以上であることを特徴とする繊維強化複合材料の製造方法。
【請求項１２】
請求項１ないし１１のいずれか１項において、前記繊維集合体は平均繊維径が４〜２００ｎｍの繊維の集合体であることを特徴とする繊維強化複合材料の製造方法。
【請求項１３】
請求項１２において、前記繊維がセルロース繊維であることを特徴とする繊維強化複合材料の製造方法。
【請求項１４】
請求項１３において、前記セルロース繊維がバクテリアセルロースであることを特徴とする繊維強化複合材料の製造方法。
【請求項１５】
請求項１３において、前記セルロース繊維が植物繊維から分離されたものであることを特徴とする繊維強化複合材料の製造方法。
【請求項１６】
請求項１５において、前記セルロース繊維がミクロフィブリル化セルロース繊維を更に磨砕処理してなることを特徴とする繊維強化複合材料の製造方法。
【請求項１７】
請求項１ないし１６のいずれか１項において、前記マトリクス材料が合成高分子であることを特徴とする繊維強化複合材料の製造方法。
【請求項１８】
繊維集合体と、該繊維集合体に含浸されたマトリクス材料とを備える繊維強化複合材料を、
該マトリクス材料を形成し得る含浸用液状物を、前記繊維集合体に含浸させ、次いで該含浸用液状物を硬化させることにより製造するための繊維強化複合材料製造用前駆体であって、
前記繊維集合体と、該繊維集合体に含浸された、水と前記含浸用液状物との双方又は一方に相溶性を有する液体（以下「媒介液」と称す。）とを備えてなることを特徴とする繊維強化複合材料製造用前駆体。
【請求項１９】
請求項１８において、前記媒介液が、水及び前記含浸用液状物よりも低沸点の液体であることを特徴とする繊維強化複合材料製造用前駆体。
【請求項２０】
請求項１８又は１９において、前記媒介液が、水溶性有機溶媒であることを特徴とする繊維強化複合材料製造用前駆体。
【請求項２１】
請求項２０において、前記水溶性有機溶媒が、アルコール、ケトン、エーテル、アミド、カルボン酸、ニトリル及びピリジンよりなる群から選ばれる１種又は２種以上であることを特徴とする繊維強化複合材料製造用前駆体。
【請求項２２】
請求項１８ないし２１のいずれか１項において、繊維含有率が１０重量％以上であることを特徴とする繊維強化複合材料製造用前駆体。
【請求項２３】
請求項１８ないし２２のいずれか１項において、前記繊維集合体は平均繊維径が４〜２００ｎｍの繊維の集合体であることを特徴とする繊維強化複合材料製造用前駆体。
【請求項２４】
請求項２３において、前記繊維がセルロース繊維であることを特徴とする繊維強化複合材料製造用前駆体。
【請求項２５】
請求項２４において、前記セルロース繊維がバクテリアセルロースであることを特徴とする繊維強化複合材料製造用前駆体。
【請求項２６】
請求項２４において、前記セルロース繊維が植物繊維から分離されたものであることを特徴とする繊維強化複合材料製造用前駆体。
【請求項２７】
請求項２６において、前記セルロース繊維がミクロフィブリル化セルロース繊維を更に磨砕処理してなることを特徴とする繊維強化複合材料製造用前駆体。
【請求項２８】
請求項１８ないし２７のいずれか１項において、前記マトリクス材料が合成高分子であることを特徴とする繊維強化複合材料製造用前駆体。
【請求項２９】
請求項１８ないし２８のいずれか１項に記載の繊維強化複合材料製造用前駆体を用いて製造されたことを特徴とする繊維強化複合材料。
【請求項３０】
請求項２９において、前記繊維強化複合材料製造用前駆体に含まれる前記媒介液を前記含浸用液状物と置換した後、該含浸用液状物を硬化させてなることを特徴とする繊維強化複合材料。
【請求項３１】
請求項１ないし１７のいずれか１項に記載の繊維強化複合材料の製造方法で製造された繊維強化複合材料或いは請求項２９又は３０に記載の繊維強化複合材料からなる透明基板を備えてなることを特徴とする有機電界発光素子。
【請求項３２】
請求項１ないし１７のいずれか１項に記載の繊維強化複合材料の製造方法で製造された繊維強化複合材料或いは請求項２９又は３０に記載の繊維強化複合材料からなる透明基板を備えてなることを特徴とする受光素子。
【発明の詳細な説明】
【技術分野】
【０００１】
本発明は、繊維集合体と、該繊維集合体に含浸されたマトリクス材料とを備える繊維強化複合材料及びその製造方法と、この繊維強化複合材料を製造するための前駆体に関する。
本発明はまた、このような繊維強化複合材料を利用した有機電界発光素子及び受光素子に関する。
【背景技術】
【０００２】
繊維強化複合材料として最も一般的なものに、ガラス繊維に樹脂を含浸させたガラス繊維強化樹脂が知られている。通常、このガラス繊維強化樹脂は不透明なものであるが、ガラス繊維の屈折率とマトリクス樹脂の屈折率とを一致させて、透明なガラス繊維強化樹脂を得る方法が、特許文献１や特許文献２に開示されている。
【０００３】
一方、バクテリアの中には、セルロース繊維を生産するものがあることは知られており、バクテリアにより産生されたセルロース繊維（以下「バクテリアセルロース」と称す。）をシート状、糸状、立体状などの各種の形状に成形してなる成形材料が特許文献３，４に開示されている。
【０００４】
特許文献１，２等に開示される従来のガラス繊維強化樹脂は、使用条件によっては不透明となる場合がある。即ち、物質の屈折率は温度依存性を有しているため、特許文献１，２等に開示されるガラス繊維強化樹脂は、ある温度条件では透明であっても、その温度条件と異なる条件においては、半透明ないし不透明となる。また、屈折率は、物質ごとに波長依存性を有しており、可視光波長のうち特定波長において繊維とマトリクス樹脂との屈折率を合わせても、可視帯域全域においては屈折率がずれる領域が存在する可能性があり、この領域においては、やはり透明性を得ることができない。
【０００５】
一方、特許文献３，４に開示されるバクテリアセルロースは、繊維径４ｎｍの単繊維よりなり、可視光の波長に比べて繊維径は格段に小さいため、可視光の屈折が生じにくい。しかし、特許文献３，４では、バクテリアセルロースを樹脂との複合材料とする場合、バクテリアセルロースを離解して用いている。このように、バクテリアにより産生された産生物にグラインダー等により機械的剪断力を付与して離解した場合には、離解過程でバクテリアセルロース同士が互いに密着し、可視光の屈折、散乱が生じるような繊維径の太い束状となり、その結果、このような離解セルロースを使用したものは透明性に劣るものとなる。
【０００６】
このように、従来においては、温度条件や波長域によらず、常に高い透明性を保持する繊維強化複合材料は提供されていなかった。
【０００７】
そこで、温度条件や波長等に影響を受けることなく、常に高い透明性が維持され、かつ、繊維とマトリクス材料との複合化により様々な機能性が付与された繊維強化複合材料として、本出願人らは、先に、平均繊維径が４〜２００ｎｍの繊維とマトリクス材料とを含有し、５０μｍ厚換算における波長４００〜７００ｎｍの光線透過率が６０％以上である繊維強化複合材料と、マトリクス材料を形成し得る含浸用液状物を、繊維に含浸させ、次いで該含浸用液状物を硬化させることにより、この繊維強化複合材料を製造する方法を提案した（特願２００４−２１８９６２。以下「先願」という。）。
【０００８】
先願の繊維強化複合材料は、より具体的には次のような手順で製造される。
［繊維としてバクテリアセルロースを用いる場合］
(1)  バクテリアを培養してバクテリアセルロースを産生させた後、培地からバクテリアを除去して含水バクテリアセルロースを得る。  
(2)  この含水バクテリアセルロースから水分を除去してバクテリアセルロースを得る。  
(3)  得られたバクテリアセルロースに含浸用液状物を含浸させた後硬化させる。
【０００９】
［繊維として植物繊維から分離されたものを用いる場合］
(1)  パルプ等を高圧ホモジナイザーで処理して平均繊維径０．１〜１０μｍ程度にミクロフィブリル化したミクロフィブリル化セルロース繊維（以下、「ＭＦＣ」と略記する。）を０．１〜３重量％程度の水懸濁液とし、更にグラインダー等で繰り返し磨砕ないし融砕処理して平均繊維径１０〜１００ｎｍ程度のナノオーダーのＭＦＣ（以下、「Ｎａｎｏ  ＭＦＣ」と略記する。）を得る。このＮａｎｏ  ＭＦＣを０．０１〜１重量％程度の水懸濁液とし、これを濾過することにより、シート化して含水Ｎａｎｏ  ＭＦＣとする。
(2)  得られた含水Ｎａｎｏ  ＭＦＣから水分を除去してＮａｎｏ  ＭＦＣを得る。  
(3)  得られたＮａｎｏ  ＭＦＣに含浸用液状物を含浸させた後硬化させる。
【００１０】
この先願の繊維強化複合材料及びその製造方法によれば、次のような効果が奏される。
[1]  可視光の波長（３８０〜８００ｎｍ）より小さい平均繊維径を有する繊維を用いたものであるため、可視光がマトリックスと繊維との界面で殆ど屈折しない。そのため、全可視光領域において、また材料の屈折率に関わりなく、繊維とマトリクス材料との界面での可視光の散乱ロスが殆ど発生しない。このため、全可視光波長域において、温度に関わりなく、５０μｍ厚可視光透過率６０％以上の高い透明性を有する。  
[2]  ガラス繊維強化樹脂並の低い線熱膨張係数とすることができるため、雰囲気温度によって歪みや変形、形状精度低下が問題となりにくく、光学機能が向上し、光学材料として有用である。また、たわみ、歪みや変形等が少ないので、構造材料としても有用である。  
[3]  ガラス繊維強化樹脂より低い比重とすることができるため、ガラス繊維強化樹脂の応用分野において、その代替材料として用いることにより、軽量化を図ることができる。  
[4]  低い誘電率を有するものとすることができるため、通信用光ファイバー等に有用であり、高速伝送が可能である。  
[5]  繊維として生分解性のセルロース繊維を用いることにより、廃棄する際に、マトリクス材料の処理法のみに従って処理することができ、廃棄処分ないしはリサイクルにも有利である。
【特許文献１】特開平９−２０７２３４号公報
【特許文献２】特開平７−１５６２７９号公報
【特許文献３】特開昭６２−３６４６７号公報
【特許文献４】特開平８−４９１８８号公報
【特許文献５】特願２００４−２１８９６２
【発明の開示】
【発明が解決しようとする課題】
【００１１】
上記先願によれば、上述の如く優れた効果が奏されるが、先願に記載される繊維強化複合材料の製造方法では、次のような不具合があった。
【００１２】
即ち、含水バクテリアセルロースから水分を除去する工程において、バクテリアセルロースよりなる繊維集合体が自己収縮したり、或いは、この脱水工程におけるホットプレスにより加圧収縮したりする。このため、培地からバクテリアを除去して得られる含水バクテリアセルロースは、水：バクテリアセルロース＝９９．９：０．１〜９５：５（体積比）程度の低繊維含有率のものであるのにもかかわらず、脱水後に得られるバクテリアセルロースの繊維含有率は７０体積％にもなり（空気：バクテリアセルロース＝３０：７０（体積比））、このため、このような高繊維含有率のバクテリアセルロースの繊維集合体に含浸用液状物を含浸、硬化させる先願の繊維強化複合材料の製造方法では、繊維含有率７０体積％もの高繊維含有率の繊維強化複合材料しか製造し得ない。
【００１３】
含水Ｎａｎｏ  ＭＦＣから繊維強化複合材料を製造する場合も同様の問題がある。
【００１４】
しかし、このように繊維含有率の多い繊維強化複合材料では、次のような欠点がある。
<1>  繊維は吸湿率が高いため、繊維含有率の多い繊維強化複合材料では、吸湿の問題がある。  
<2>  繊維は樹脂等のマトリクス材料に比べて高価であるため、繊維含有率の多い繊維強化複合材料では、高コストとなる。  
<3>  セルロース繊維はナノファイバーといえども、混入することで透明性が下がっていく傾向を示すため、繊維含有率が高くなればなるほどエポキシ樹脂などの透明性が損なわれることとなる。
【００１５】
また、先願の方法では、上述の如く繊維含有率が制約を受けるために、所望の任意の繊維含有率の繊維強化複合材料を製造することが困難であるという不具合もある。
【００１６】
従って、本発明は上記先願の不具合を解決し、繊維集合体と、この繊維集合体に含浸されたマトリクス材料とを備える繊維強化複合材料であって、繊維含有率を十分に少なくすることができ、また、所望の任意の繊維含有率に調整することができる繊維強化複合材料及びその製造方法と、この繊維強化複合材料を製造するための前駆体を提供することを目的とする。
【課題を解決するための手段】
【００１７】
本発明（請求項１）の繊維強化複合材料の製造方法は、繊維集合体と、該繊維集合体に含浸されたマトリクス材料とを備える繊維強化複合材料を製造する方法であって、水を含む該繊維集合体（以下「含水繊維集合体」と称す。）を製造し、該マトリクス材料を形成し得る含浸用液状物を、前記繊維集合体に含浸させ、次いで該含浸用液状物を硬化させる繊維強化複合材料の製造方法において、該含水繊維集合体に含まれる水を、水と前記含浸用液状物との双方又は一方に相溶性を有する液体（以下「媒介液」と称す。）と置換する１以上の置換工程を経て、前記繊維集合体に、少なくとも前記含浸用液状物に相溶性を有する媒介液が含浸された繊維強化複合材料製造用前駆体を得る第１の工程と、該第１の工程で得られた繊維強化複合材料製造用前駆体に含まれる前記媒介液を前記含浸用液状物と置換する第２の工程と、その後、該含浸用液状物を硬化させる第３の工程とを備えてなることを特徴とする。
【００１８】
請求項２の繊維強化複合材料の製造方法は、請求項１において、前記第１の工程は、前記含水繊維集合体に含まれる水を、水と前記含浸用液状物との双方に相溶性を有する媒介液と置換する工程であることを特徴とする。
【００１９】
請求項３の繊維強化複合材料の製造方法は、請求項１において、前記第１の工程は、前記含水繊維集合体に含まれる水を、水と相溶性を有する第１の媒介液と置換して第１の媒介液を含む繊維集合体を、該第１の媒介液を含む繊維集合体に含まれる第１の媒介液を得、該第１の媒介液と相溶性を有する第２の媒介液と置換して第２の媒介液を含む繊維集合体を得る工程とを含むことを特徴とする。
【００２０】
請求項４の繊維強化複合材料の製造方法は、請求項３において、前記第２の媒介液は、前記第１の媒介液と前記含浸用液状物との双方に相溶性を有することを特徴とする。
【００２１】
請求項５の繊維強化複合材料の製造方法は、請求項１ないし４のいずれか１項において、前記媒介液が、水及び前記含浸用液状物よりも低沸点の液体であることを特徴とする。
【００２２】
請求項６の繊維強化複合材料の製造方法は、請求項１ないし５のいずれか１項において、前記媒介液が、水溶性有機溶媒であることを特徴とする。
【００２３】
請求項７の繊維強化複合材料の製造方法は、請求項６において、前記水溶性有機溶媒が、アルコール、ケトン、エーテル、アミド、カルボン酸、ニトリル及びピリジンよりなる群から選ばれる１種又は２種以上であることを特徴とする。
【００２４】
請求項８の繊維強化複合材料の製造方法は、請求項１ないし７のいずれか１項において、前記含水繊維集合体を、前記媒介液中に浸漬することにより、前記繊維集合体に含まれる水を該媒介液と置換することを特徴とする。
【００２５】
請求項９の繊維強化複合材料の製造方法は、請求項１ないし８のいずれか１項において、前記含水繊維集合体をコールドプレスした後、該含水繊維集合体に含まれる水を前記媒介液と置換することを特徴とする。
【００２６】
請求項１０の繊維強化複合材料の製造方法は、請求項１ないし９のいずれか１項において、前記繊維強化複合材料製造用前駆体を減圧条件及び／又は加圧条件下で前記含浸用液状物中に浸漬することにより、該繊維強化複合材料製造用前駆体に含まれる前記媒介液を該含浸用液状物と置換することを特徴とする。
【００２７】
請求項１１の繊維強化複合材料の製造方法は、請求項１ないし１０のいずれか１項において、製造された繊維強化複合材料の繊維含有率が１０重量％以上であることを特徴とする。
【００２８】
請求項１２の繊維強化複合材料の製造方法は、請求項１ないし１１のいずれか１項において、前記繊維集合体は平均繊維径が４〜２００ｎｍの繊維の集合体であることを特徴とする。
【００２９】
請求項１３の繊維強化複合材料の製造方法は、請求項１２において、前記繊維がセルロース繊維であることを特徴とする。
【００３０】
請求項１４の繊維強化複合材料の製造方法は、請求項１３において、前記セルロース繊維がバクテリアセルロースであることを特徴とする。
【００３１】
請求項１５の繊維強化複合材料の製造方法は、請求項１３において、前記セルロース繊維が植物繊維から分離されたものであることを特徴とする。
【００３２】
請求項１６の繊維強化複合材料の製造方法は、請求項１５において、前記セルロース繊維がミクロフィブリル化セルロース繊維を更に磨砕処理してなることを特徴とする。
【００３３】
請求項１７の繊維強化複合材料の製造方法は、請求項１ないし１６のいずれか１項において、前記マトリクス材料が合成高分子であることを特徴とする。
【００３４】
本発明（請求項１８）の繊維強化複合材料製造用前駆体は、繊維集合体と、該繊維集合体に含浸されたマトリクス材料とを備える繊維強化複合材料を、該マトリクス材料を形成し得る含浸用液状物を、前記繊維集合体に含浸させ、次いで該含浸用液状物を硬化させることにより製造するための繊維強化複合材料製造用前駆体であって、前記繊維集合体と、該繊維集合体に含浸された、水と前記含浸用液状物との双方又は一方に相溶性を有する液体（以下「媒介液」と称す。）とを備えてなることを特徴とする。
【００３５】
請求項１９の繊維強化複合材料製造用前駆体は、請求項１８において、前記媒介液が、水及び前記含浸用液状物よりも低沸点の液体であることを特徴とする。
【００３６】
請求項２０の繊維強化複合材料製造用前駆体は、請求項１８又は１９において、前記媒介液が、水溶性有機溶媒であることを特徴とする。
【００３７】
請求項２１の繊維強化複合材料製造用前駆体は、請求項２０において、前記水溶性有機溶媒が、アルコール、ケトン、エーテル、アミド、カルボン酸、ニトリル及びピリジンよりなる群から選ばれる１種又は２種以上であることを特徴とする。
【００３８】
請求項２２の繊維強化複合材料製造用前駆体は、請求項１８ないし２１のいずれか１項において、繊維含有率が１０重量％以上であることを特徴とする。
【００３９】
請求項２３の繊維強化複合材料製造用前駆体は、請求項１８ないし２２のいずれか１項において、前記繊維集合体は平均繊維径が４〜２００ｎｍの繊維の集合体であることを特徴とする。
【００４０】
請求項２４の繊維強化複合材料製造用前駆体は、請求項２３において、前記繊維がセルロース繊維であることを特徴とする。
【００４１】
請求項２５の繊維強化複合材料製造用前駆体は、請求項２４において、前記セルロース繊維がバクテリアセルロースであることを特徴とする。
【００４２】
請求項２６の繊維強化複合材料製造用前駆体は、請求項２４において、前記セルロース繊維が植物繊維から分離されたものであることを特徴とする。
【００４３】
請求項２７の繊維強化複合材料製造用前駆体は、請求項２６において、前記セルロース繊維がミクロフィブリル化セルロース繊維を更に磨砕処理してなることを特徴とする。
【００４４】
請求項２８の繊維強化複合材料製造用前駆体は、請求項１８ないし２７のいずれか１項において、前記マトリクス材料が合成高分子であることを特徴とする。
【００４５】
本発明（請求項２９）の繊維強化複合材料は、請求項１８ないし２８のいずれか１項に記載の繊維強化複合材料製造用前駆体を用いて製造されたことを特徴とする。
【００４６】
請求項３０の繊維強化複合材料は、請求項２９において、前記繊維強化複合材料製造用前駆体に含まれる前記媒介液を前記含浸用液状物と置換した後、該含浸用液状物を硬化させてなることを特徴とする。
【００４７】
本発明（請求項３１）の有機電界発光素子は、請求項１ないし１７のいずれか１項に記載の繊維強化複合材料の製造方法で製造された繊維強化複合材料或いは請求項２９又は３０に記載の繊維強化複合材料からなる透明基板を備えてなることを特徴とする。
【００４８】
本発明（請求項３２）の受光素子は、請求項１ないし１７のいずれか１項に記載の繊維強化複合材料の製造方法で製造された繊維強化複合材料或いは請求項２９又は３０に記載の繊維強化複合材料からなる透明基板を備えてなることを特徴とする。
【発明の効果】
【００４９】
本発明によれば、繊維集合体と、この繊維集合体に含浸されたマトリクス材料とを備える繊維強化複合材料における繊維含有率を十分に少なくすることができる。また、繊維強化複合材料の繊維含有率を所望の任意の値に容易に調整することができる。
【００５０】
即ち、含水バクテリアセルロース又は含水Ｎａｎｏ  ＭＦＣ等の含水繊維集合体に含まれる水を、水とマトリクス材料を形成し得る含浸用液状物との双方又は一方に相溶性を有する液体（以下、この液体を「媒介液」と称す場合がある。）で置換して得られる本発明の繊維強化複合材料製造用前駆体は、媒介液を含むことにより、セルロース繊維等の繊維同士の凝集の問題がなく、含水バクテリアセルロース又は含水Ｎａｎｏ  ＭＦＣ等の含水繊維集合体と同等の低繊維含有率を維持することができる。本発明では、この繊維強化複合材料製造用前駆体に含まれる媒介液を含浸用液状物と置換することにより、繊維集合体に含浸用液状物を含浸させるため、繊維含有率の小さい繊維強化複合材料を得ることができる。また、この繊維強化複合材料製造用前駆体をコールドプレスすることにより、繊維強化複合材料製造用前駆体の繊維含有率を任意に調整することができ、この繊維強化複合材料製造用前駆体を用いて、所望の任意の繊維含有率の繊維強化複合材料を製造することができる。
【００５１】
本発明により提供される繊維強化複合材料は、先願の繊維強化複合材料と同様に前述の[1]〜[5]の優れた特性を有し、しかも、繊維含有率を抑えて低吸湿性で安価な繊維強化複合材料とすることもできる。
【００５２】
なお、繊維含有率を低減させても、セルロース繊維で補強された本発明の繊維強化複合材料は、後述の実施例に示す如く、線熱膨張率が大きく変化することはなく、１０−５Ｋ−１オーダーの低線熱膨張率の繊維強化複合材料とすることができる。
【００５３】
このような本発明の繊維強化複合材料により、高品質の透明基板を製造することができ、この透明基板は有機電界発光素子や受光素子の透明基板として有用である。
【発明を実施するための最良の形態】
【００５４】
以下に本発明の繊維強化複合材料及びその製造方法並びに繊維強化複合材料製造用前駆体の実施の形態を、本発明の繊維強化複合材料の製造手順に従って詳細に説明する。
【００５５】
［含水繊維集合体の製造］
まず、本発明に係る含水繊維集合体について説明するが、それに先立ち、本発明に好適な繊維集合体の構成繊維について説明する。
【００５６】
本発明では、繊維として、好ましくは平均繊維径４〜２００ｎｍのものを用いる。この繊維は、単繊維が、引き揃えられることなく、且つ相互間にマトリクス材料が入り込むように十分に離隔して存在するものより成ってもよい。この場合、平均繊維径は単繊維の平均径となる。また、本発明に係る繊維は、複数（多数であってもよい）本の単繊維が束状に集合して１本の糸条を構成しているものであってもよく、この場合、平均繊維径は１本の糸条の径の平均値として定義される。バクテリアセルロースは、後者の糸条よりなるものである。
【００５７】
本発明において、繊維の平均繊維径が２００ｎｍを超えると、可視光の波長に近づき、マトリクス材料との界面で可視光の屈折が生じ易くなり、透明性が低下することとなるため、本発明で用いる繊維の平均繊維径の上限は２００ｎｍとする。平均繊維径４ｎｍ未満の繊維は製造が困難であり、例えば繊維として好適な後述のバクテリアセルロースの単繊維径は４ｎｍ程度であることから、本発明で用いる繊維の平均繊維径の下限は４ｎｍとする。本発明で用いる繊維の平均繊維径は、好ましくは４〜１００ｎｍであり、より好ましくは４〜６０ｎｍである。
【００５８】
なお、本発明で用いる繊維は、平均繊維径が４〜２００ｎｍの範囲内であれば、繊維中に４〜２００ｎｍの範囲外の繊維径のものが含まれていても良いが、その割合は３０重量％以下であることが好ましく、望ましくは、すべての繊維の繊維径が２００ｎｍ以下、特に１００ｎｍ以下、とりわけ６０ｎｍ以下であることが望ましい。
【００５９】
なお、繊維の長さについては特に限定されないが、平均長さで１００ｎｍ以上が好ましい。繊維の平均長さが１００ｎｍより短いと、補強効果が低く、繊維強化複合材料の強度が不十分となるおそれがある。なお、繊維中には繊維長さ１００ｎｍ未満のものが含まれていても良いが、その割合は３０重量％以下であることが好ましい。
【００６０】
本発明においては、繊維としてセルロース繊維を用いると、後述するように、得られる繊維強化複合材料の線熱膨張係数をより小さくすることができるので好ましい。
【００６１】
セルロース繊維とは、植物細胞壁の基本骨格等を構成するセルロースのミクロフィブリル又はこれの構成繊維をいい、通常繊維径４ｎｍ程度の単位繊維の集合体である。このセルロース繊維は、結晶構造を４０％以上含有するものが、高い強度と低い熱膨張を得る上で好ましい。
【００６２】
本発明において、用いるセルロース繊維は、植物から分離されるものであってもよいが、バクテリアセルロースによって産生されるバクテリアセルロースが好適であり、特にバクテリアからの産生物をアルカリ処理してバクテリアを溶解除去して得られるものを離解処理することなく用いるのが好適である。
【００６３】
以下に含水バクテリアセルロースの製造方法について説明する。  
地球上においてセルロースを生産し得る生物は、植物界は言うに及ばず、動物界ではホヤ類、原生生物界では、各種藻類、卵菌類、粘菌類など、またモネラ界では藍藻及び酢酸菌、土壌細菌の一部に分布している。現在のところ、菌界（真菌類）にはセルロース生産能は確認されていない。このうち酢酸菌としては、アセトバクター（Acetobacter）属等が挙げられ、より具体的には、アセトバクターアセチ（Acetobacter  aceti）、アセトバクターサブスピーシーズ（Acetobacter  subsp.）、アセトバクターキシリナム（Acetobacter  xylinum）等が挙げられるが、これらに限定されるものではない。なお、バクテリアセルロースを生産する生物は２種以上を用いても良い。
【００６４】
このようなバクテリアを培養することにより、バクテリアからセルロースが産生される。得られた産生物は、バクテリアとこのバクテリアから産生されて該バクテリアに連なっているセルロース繊維（バクテリアセルロース）とを含むものであるため、この産生物を培地から取り出し、それを水洗、又はアルカリ処理などしてバクテリアを除去することにより、バクテリアを含まない含水バクテリアセルロースを得ることができる。
【００６５】
培地としては、寒天状の固体培地や液体培地（培養液）が挙げられ、培養液としては、例えば、ココナッツミルク（全窒素分０．７重量％，脂質２８重量％）７重量％、ショ糖８重量％を含有し、酢酸でｐＨを３．０に調整した培養液や、グルコース２重量％、バクトイーストエクストラ０．５重量％、バクトペプトン０．５重量％、リン酸水素二ナトリウム０．２７重量％、クエン酸０．１１５重量％、硫酸マグネシウム七水和物０．１重量％とし、塩酸によりｐＨ５．０に調整した水溶液（ＳＨ培地）等が挙げられる。
【００６６】
培養方法としては、例えば、次の方法が挙げられる。ココナッツミルク培養液に、アセトバクター  キシリナム（Acetobacter  xylinum）ＦＦ−８８等の酢酸菌を植菌し、例えばＦＦ−８８であれば、３０℃で５日間、静置培養を行って一次培養液を得る。得られた一次培養液のゲル分を取り除いた後、液体部分を、上記と同様の培養液に５重量％の割合で加え、３０℃、１０日間静置培養して、二次培養液を得る。この二次培養液には、約１重量％のセルロース繊維が含有されている。
【００６７】
また、他の培養方法として、培養液として、グルコース２重量％、バクトイーストエクストラ０．５重量％、バクトペプトン０．５重量％、リン酸水素二ナトリウム０．２７重量％、クエン酸０．１１５重量％、硫酸マグネシウム七水和物０．１重量％とし、塩酸によりｐＨ５．０に調整した水溶液（ＳＨ培養液）を用いる方法が挙げられる。この場合、凍結乾燥保存状態の酢酸菌の菌株にＳＨ培養液を加え、1週間静置培養する（２５〜３０℃）。培養液表面にバクテリアセルロースが生成するが、これらのうち、厚さが比較的厚いものを選択し、その株の培養液を少量分取して新しい培養液に加える。そして、この培養液を大型培養器に入れ、２５〜３０℃で７〜３０日間の静地培養を行う。バクテリアセルロースは、このように、「既存の培養液の一部を新しい培養液に加え、約７〜３０日間静置培養を行う」ことの繰りかえしにより得られる。
【００６８】
菌がセルロースを作りにくいなどの不具合が生じた場合は、以下の手順を行う。即ち、培養液に寒天を加えて作成した寒天培地上に、菌培養中の培養液を少量撒き、1週間ほど放置してコロニーを作成させる。それぞれのコロニーを観察して、比較的セルロースをよく作るようなコロニーを寒天培地から取り出し、新しい培養液に投入し、培養を行う。
【００６９】
このようにして産出させたバクテリアセルロースを培養液中から取り出し、バクテリアセルロース中に残存するバクテリアを除去する。その方法として、水洗またはアルカリ処理などが挙げられる。バクテリアを溶解除去するためのアルカリ処理としては、培養液から取り出したバクテリアセルロースを０．０１〜１０重量％程度のアルカリ水溶液に１時間以上注加する方法が挙げられる。そして、アルカリ処理した場合は、アルカリ処理液からバクテリアセルロースを取り出し、十分水洗し、アルカリ処理液を除去する。
【００７０】
このようにして得られる含水バクテリアセルロースは、通常、含水率９５〜９９．９重量％、繊維含有率０．１〜５体積％であり、平均繊維径が５０ｎｍ程度の単繊維の三次元交差構造の繊維集合体（以下、三次元交差構造をとるバクテリアセルロースを「三次元交差バクテリアセルロース構造体」と称す場合がある。）に水が含浸された状態のものである。
【００７１】
この「三次元交差バクテリアセルロース構造体」とは「バクテリアセルロースが三次元的な交差構造をとることにより嵩高（スカスカ）の状態ではあるが一つの構造体として扱えるようになっている物体」を意味し、セルロース繊維を産生するバクテリアを前述の如く、培養液で培養することにより形成される。
【００７２】
即ち、バクテリアがセルロースを産生（排出）しながらランダムに動き回ることによりセルロースが複雑に（三次元的に）交差している構造となった状態を云う。この複雑な交差はバクテリアが分裂してセルロースが分岐を生ずることにより更に複雑化した交差状態となる。
【００７３】
なお、このような三次元交差バクテリアセルロース構造体は適当な形状、即ちフィルム状、板状、ブロック状、所定の形状（例えばレンズ状）等の形状で培養すれば、その形状に従って形成される。従って、目的に応じ任意の形状の三次元交差バクテリアセルロース構造体を得ることができる。
【００７４】
なお、含水バクテリアセルロースの製造にあたっては、前述したようにバクテリアを除去するためのアルカリ処理や水等での洗浄処理が行われるが、これらの処理によっては三次元交差したバクテリアセルロースはその三次元交差が解除されることはない。また、後述の如く、含水バクテリアセルロース中の水を媒介液と置換する工程や、その前後でのプレス工程を経ても、この三次元交差状態はそのまま維持される。
【００７５】
本発明において、繊維としては、好ましくは、上述のようなバクテリアセルロースを用いるが、海草やホヤの被嚢、植物細胞壁等に、叩解・粉砕等の処理、高温高圧水蒸気処理、リン酸塩等を用いた処理等を施したセルロース繊維を用いても良い。
【００７６】
この場合、上記叩解・粉砕等の処理は、リグニン等を除去した植物細胞壁や海草やホヤの被嚢に、直接、力を加え、叩解や粉砕を行って繊維をバラバラにし、セルロース繊維を得る処理法である。
【００７７】
より具体的には、後述の実施例に示すように、パルプ等を高圧ホモジナイザーで処理して平均繊維径０．１〜１０μｍ程度にミクロフィブリル化したミクロフィブリル化セルロース繊維（ＭＦＣ）を０．１〜３重量％程度の水懸濁液とし、更にグラインダー等で繰り返し磨砕ないし融砕処理して平均繊維径１０〜１００ｎｍ程度のナノオーダーのＭＦＣ（Ｎａｎｏ  ＭＦＣ）を得ることができる。このＮａｎｏ  ＭＦＣを０．０１〜１重量％程度の水懸濁液とし、これを濾過することにより、シート化する。
【００７８】
上記磨砕ないし融砕処理は、例えば、栗田機械製作所製グラインダー「ピュアファインミル」等を用いて行うことができる。
【００７９】
このグラインダーは、上下２枚のグラインダーの間隙を原料が通過するときに発生する衝撃、遠心力、剪断力により、原料を超微粒子に粉砕する石臼式粉砕機であり、剪断、磨砕、微粒化、分散、乳化、フィブリル化を同時に行うことができるものである。また、磨砕ないし融砕処理は、増幸産業（株）製超微粒磨砕機「スーパーマスコロイダー」を用いて行うこともできる。スーパーマスコロイダーは、単なる粉砕の域を越えた融けるように感じるほどの超微粒化を可能にした磨砕機である。スーパーマスコロイダーは、間隔を自由に調整できる上下２枚の無気孔砥石によって構成された石臼形式の超微粒磨砕機であり、上部砥石は固定で、下部砥石が高速回転する。ホッパーに投入された原料は遠心力によって上下砥石の間隙に送り込まれ、そこで生じる強大な圧縮、剪断、転がり摩擦力などにより、原料は次第にすり潰され、超微粒化される。
【００８０】
また、上記高温高圧水蒸気処理は、リグニン等を除去した植物細胞壁や海草やホヤの被嚢を高温高圧水蒸気に曝すことによって繊維をバラバラにし、セルロース繊維を得る処理法である。
【００８１】
また、リン酸塩等を用いた処理とは、海草やホヤの被嚢、植物細胞壁等の表面をリン酸エステル化することにより、セルロース繊維間の結合力を弱め、次いで、リファイナー処理を行うことにより、繊維をバラバラにし、セルロース繊維を得る処理法である。例えば、リグニン等を除去した植物細胞壁や、海草やホヤの被嚢を５０重量％の尿素と３２重量％のリン酸を含む溶液に浸漬し、６０℃で溶液をセルロース繊維間に十分に染み込ませた後、１８０℃で加熱してリン酸化を進める。これを水洗した後、３重量％の塩酸水溶液中、６０℃で２時間、加水分解処理をして、再度水洗を行う。その後、３重量％の炭酸ナトリウム水溶液中において、室温で２０分間程処理することで、リン酸化を完了させる。そして、この処理物をリファイナーで解繊することにより、セルロース繊維が得られる。
【００８２】
なお、これらのセルロース繊維は、異なる植物等から得られるもの、或いは異なる処理を施したものを２種以上混合して用いても良い。
【００８３】
このようにして得られる含水Ｎａｎｏ  ＭＦＣは、通常、平均繊維径が１００ｎｍ程度の単繊維のサブネットワーク構造（前述のバクテリアセルロースのような完全な（綺麗な）ネットワーク構造は取っていないが、局所的にネットワークを形成している構造）の繊維集合体に水が含浸された状態のものである。
【００８４】
［第１の工程］
本発明では、上述のようにして得られた含水繊維集合体に含まれる水を、水と後述の含浸用液状物との双方又は一方に相溶性を有する媒介液と置換して繊維強化複合材料製造用前駆体を得る。ここで、繊維集合体としては、前述の含水バクテリアセルロースのみを用いても含水Ｎａｎｏ  ＭＦＣのみを用いても良く、これらを併用しても良い。
【００８５】
なお、本発明において、「相溶性」とは、２つの液体を任意の割合で混合して放置した際に、２層に分離しないことを指す。
【００８６】
この媒介液としては第１の工程において含水繊維集合体に含まれる水と媒介液との置換、また、後述の第２の工程において繊維集合体に含まれる媒介液と含浸用液状物との置換、を円滑に行なうために、互いに相溶性を示すことに加え、媒介液は水及び含浸用液状物よりも低沸点であることが好ましく、特に、メタノール、エタノール、プロパノール、イソプロパノール等のアルコール；アセトン等のケトン；テトラヒドロフラン、１，４−ジオキサン等のエーテル；Ｎ，Ｎ−ジメチルアセトアミド、Ｎ，Ｎ−ジメチルホルムアミド等のアミド；酢酸等のカルボン酸；アセトニトリル等のニトリル類等、その他ピリジン等の芳香族複素環化合物等の水溶性有機溶媒が好ましく、入手の容易さ、取り扱い性等の点において、エタノール、アセトン等が好ましい。これらの水溶性有機溶媒は１種を単独で用いても良く、２種以上を混合して用いても良い。
【００８７】
なお、この媒介液としては、当該媒介液が水及び含浸用液状物の双方に相溶性を有するものであるか、或いは一方に相溶性を有するものであるか、更には含浸用液状物に相溶性を有する場合は当該含浸用液状物の種類によっても異なり、適宜選択使用されるが、場合によっては、水、上記水溶性溶媒と水との混合物、無機化合物を溶解した水溶液等を用いることもできる。
【００８８】
含水繊維集合体中の水を媒介液と置換する方法としては特に制限はないが、含水繊維集合体を媒介液中に浸漬して所定の時間放置することにより含水繊維集合体中の水を媒介液側へ浸出させ、浸出した水を含む媒介液を適宜交換することにより繊維集合体中の水を媒介液と置換する方法が挙げられる。この浸漬置換の温度条件は、媒介液の揮散を防止するために、０〜６０℃程度とすることが好ましく、通常は室温で行われる。
【００８９】
この水から媒介液への置換割合は、１００％であることが最も好ましいが、少なくとも含水繊維集合体中の水の１０％以上を媒介液と置換することが好ましい。
【００９０】
なお、この含水繊維集合体中の水を媒介液と置換するに先立ち、含水繊維集合体をコールドプレスして、繊維集合体中に含まれる水分の一部を除去することが、水と媒介液との置換を効率的に行う上で好ましい。
【００９１】
このプレスの程度は、後述の繊維強化複合材料製造用前駆体中の媒介液の含浸用液状物への置換に先立つプレスとで、目的とする繊維含有率の繊維強化複合材料が得られるように設計されるが、一般的には、プレスにより、含水繊維集合体の厚さがプレス前の厚さの１／２〜１／２０程度となるようにすることが好ましい。このコールドプレス時の圧力、保持時間は、０．０１〜１００ＭＰａ（ただし、１０ＭＰａ以上でプレスする場合は、繊維集合体が破壊される場合があるので、プレススピードを遅くするなどしてプレスする。）、０．１〜３０分間の範囲でプレスの程度に応じて適宜決定されるが、プレス温度は、上記の水と媒介液との置換時の温度条件と同様の理由から０〜６０℃程度とすることが好ましいが、通常は室温で行われる。このプレス処理により厚さが薄くなった含水繊維集合体は、水と媒介液との置換を行っても、ほぼその厚さが維持される。ただし、このプレスは必ずしも必要とされず、第１の工程で得られた含水繊維集合体をそのまま媒介液に浸漬して水と媒介液との置換を行っても良い。
【００９２】
このようにして、含水繊維集合体中の水を媒介液と置換することにより、繊維集合体に媒介液が含浸された繊維強化複合材料製造用前駆体が得られる。この繊維強化複合材料製造用前駆体の繊維含有率は、水と媒介液との置換に先立つプレスの程度にもよるが、０．１重量％以上、好ましくは１０〜７０重量％、更に好ましくは２０〜７０重量％程度である。
【００９３】
なお、この第１の工程において、含水繊維集合体中の水の媒介液との置換は、２段以上の複数段階で行っても良い。即ち、水と含浸用液状物との相溶性において、水との相溶性が
第１の媒介液＞第２の媒介液
であり、含浸用液状物との相溶性が
第１の媒介液＜第２の媒介液
であり、かつ互いに相溶性を有する第１の媒介液（例えばエタノール）及び第２の媒介液（例えばアセトン）の２種類の媒介液を準備しておき、まず、含水繊維集合体中の水を第１の媒介液と置換して繊維集合体に第１の媒介液が含浸された繊維集合体を得、次いで、この第１の媒介液が含浸された繊維集合体中の第１の媒介液を第２の媒介液と置換して繊維集合体中に第２の媒介液が含浸された繊維集合体を繊維強化複合材料製造用前駆体として得ることもできる。更に３種以上の媒介液を用いて、置換を３段階以上で行うことも可能である。
【００９４】
［第２の工程］
繊維強化複合材料製造用前駆体中の媒介液を含浸用液状物と置換する。なお、ここで繊維強化複合材料製造用前駆体に含浸された媒介液は、少なくとも含浸用液状物に相溶性を有するものである。  
この置換に際しては、繊維強化複合材料製造用前駆体をコールドプレスして、繊維強化複合材料製造用前駆体中の媒介液の一部を除去しても良い。
【００９５】
このコールドプレスの程度は、目的とする繊維強化複合材料の繊維含有率に応じて適宜決定されるが、一般的には、プレスにより、繊維強化複合材料製造用前駆体の厚さがプレス前の厚さの１／２〜１／２０程度となるようにすることが好ましい。このコールドプレス時の圧力、保持時間は、０．０１〜１００ＭＰａ（ただし、１０ＭＰａ以上でプレスする場合は、繊維集合体が破壊される場合があるので、プレススピードを遅くするなどしてプレスする。）、０．１〜３０分間の範囲でプレスの程度に応じて適宜決定されるが、プレス温度は０〜６０℃程度、通常は室温とすることが好ましい。ただし、このプレス処理は、最終的に得られる繊維強化複合材料の繊維含有率の調整のために行われ、従って、第１の工程におけるプレスで繊維含有率が十分に調整されている場合には、このプレスは必ずしも必要とされず、第１の工程で得られた繊維強化複合材料製造用前駆体をそのまま媒介液と含浸用液状物との置換に供しても良い。
【００９６】
繊維強化複合材料製造用前駆体中の媒介液を含浸用液状物と置換する方法としては特に制限はないが、繊維強化複合材料製造用前駆体を含浸用液状物中に浸漬して減圧条件下に保持する方法が好ましい。これにより、繊維強化複合材料製造用前駆体中の媒介液が揮散し、代りに含浸用液状物が繊維集合体中に浸入することで、繊維強化複合材料製造用前駆体中の媒介液が含浸用液状物に置換される。
【００９７】
この減圧条件については特に制限はないが、０．１３３ｋＰａ（１ｍｍＨｇ）〜９３．３ｋＰａ（７００ｍｍＨｇ）が好ましい。減圧条件が９３．３ｋＰａ（７００ｍｍＨｇ）より大きいと、媒介液の除去が不十分となり、繊維集合体の繊維間に媒介液が残存する場合が生じることがある。一方、減圧条件は０．１３３ｋＰａ（１ｍｍＨｇ）より低くてもよいが、減圧設備が過大となりすぎる傾向がある。
【００９８】
減圧条件下における置換工程の処理温度は、０℃以上が好ましく、１０℃以上がより好ましい。この温度が０℃より低いと、媒介液の除去が不十分となり、繊維間に媒介液が残存する場合が生じることがある。なお、温度の上限は、例えば含浸用液状物に溶媒を用いた場合、その溶媒の沸点（当該減圧条件下での沸点）が好ましい。この温度より高くなると、溶媒の揮散が激しくなり、かえって、気泡が残存しやすくなる傾向がある。
【００９９】
また、繊維強化複合材料製造用前駆体を含浸用液状物中に浸漬した状態で、減圧と加圧とを交互に繰り返すことによっても繊維強化複合材料製造用前駆体中の媒介液を円滑に含浸用液状物と置換することができる。
【０１００】
この場合の減圧条件は、上記の条件と同様であるが、加圧条件としては、１．１〜１０ＭＰａが好ましい。加圧条件が１．１ＭＰａより低いと、媒介液の除去が不十分となり、繊維間に媒介液が残存する場合が生じることがある。一方、加圧条件は１０ＭＰａより高くてもよいが、加圧設備が過大となりすぎる傾向がある。
【０１０１】
加圧条件下における含浸工程の処理温度は、０〜３００℃が好ましく、１０〜１００℃がより好ましい。この温度が０℃より低いと、媒介液の除去が不十分となり、繊維間に媒介液が残存する場合が生じることがある。一方、３００℃より高いと、マトリクス材料が変性するおそれがある。
【０１０２】
なお、この媒介液と含浸用液状物との置換を行うに際しては、繊維強化複合材料製造用前駆体を複数枚積層して含浸用液状物中に浸漬しても良い。また、媒介液と含浸用液状物との置換を行った後の繊維強化複合材料製造用前駆体を積層して後の硬化工程に供しても良い。
【０１０３】
この繊維強化複合材料製造用前駆体中の媒介液から含浸用液状物への置換割合は１００％であることが最も好ましいが、少なくとも繊維強化複合材料製造用前駆体中の媒介液の０．２％以上を含浸用液状物と置換することが好ましい。
【０１０４】
なお、本発明で採用し得るマトリクス材料及び含浸用液状物は以下の通りである。
【０１０５】
〈マトリクス材料〉
本発明の繊維強化複合材料のマトリクス材料は、本発明の繊維強化複合材料の母材となる材料であり、後述の好適な物性を満たす繊維強化複合材料を製造することができるものであれば特に制限はなく、有機高分子、無機高分子、有機高分子と無機高分子とのハイブリッド高分子等の１種を単独で、或いは２種以上を混合して用いることができる。
【０１０６】
以下に本発明に好適なマトリクス材料を例示するが、本発明で用いるマトリクス材料は何ら以下のものに限定されるものではない。
【０１０７】
マトリクス材料の無機高分子としては、ガラス、シリケート材料、チタネート材料などのセラミックス等が挙げられ、これらは例えばアルコラートの脱水縮合反応により形成することができる。また、有機高分子としては、天然高分子や合成高分子が挙げられる。
【０１０８】
天然高分子としては、再生セルロース系高分子、例えばセロハン、トリアセチルセルロース等が挙げられる。
【０１０９】
合成高分子としては、ビニル系樹脂、重縮合系樹脂、重付加系樹脂、付加縮合系樹脂、開環重合系樹脂等が挙げられる。
【０１１０】
上記ビニル系樹脂としては、ポリオレフィン、塩化ビニル系樹脂、酢酸ビニル系樹脂、フッ素樹脂、（メタ）アクリル系樹脂等の汎用樹脂や、ビニル重合によって得られるエンジニアリングプラスチック、スーパーエンジニアリングプラスチック等が挙げられる。これらは、各樹脂内において、構成される各単量体の単独重合体や共重合体であっても良い。
【０１１１】
上記ポリオレフィンとしては、エチレン、プロピレン、スチレン、ブタジエン、ブテン、イソプレン、クロロプレン、イソブチレン、イソプレン等の単独重合体又は共重合体、あるいはノルボルネン骨格を有する環状ポリオレフィン等が挙げられる。
【０１１２】
上記塩化ビニル系樹脂としては、塩化ビニル、塩化ビニリデン等の単独重合体又は共重合体が挙げられる。
【０１１３】
上記酢酸ビニル系樹脂とは、酢酸ビニルの単独重合体であるポリ酢酸ビニル、ポリ酢酸ビニルの加水分解体であるポリビニルアルコール、酢酸ビニルに、ホルムアルデヒドやｎ−ブチルアルデヒドを反応させたポリビニルアセタール、ポリビニルアルコールやブチルアルデヒド等を反応させたポリビニルブチラール等が挙げられる。
【０１１４】
上記フッ素樹脂としては、テトラクロロエチレン、ヘキフロロプロピレン、クロロトリフロロエチレン、フッ化ビリニデン、フッ化ビニル、ペルフルオロアルキルビニルエーテル等の単独重合体又は共重合体が挙げられる。
【０１１５】
上記（メタ）アクリル系樹脂としては、（メタ）アクリル酸、（メタ）アクリロニトリル、（メタ）アクリル酸エステル、（メタ）アクリルアミド類等の単独重合体又は共重合体が挙げられる。なお、この明細書において、「（メタ）アクリル」とは、「アクリル及び／又はメタクリル」を意味する。ここで、（メタ）アクリル酸としては、アクリル酸又はメタクリル酸が挙げられる。また、（メタ）アクリロニトリルとしては、アクリロニトリル又はメタクリロニトリルが挙げられる。（メタ）アクリル酸エステルとしては、（メタ）アクリル酸アルキルエステル、シクロアルキル基を有する（メタ）アクリル酸系単量体、（メタ）アクリル酸アルコキシアルキルエステル等が挙げられる。（メタ）アクリル酸アルキルエステルとしては、（メタ）アクリル酸メチル、（メタ）アクリル酸エチル、（メタ）アクリル酸ブチル、（メタ）アクリル酸２−エチルヘキシル、（メタ）アクリル酸シクロヘキシル、（メタ）アクリル酸ベンジル、（メタ）アクリル酸ラウリル、（メタ）アクリル酸ステアリル、（メタ）アクリル酸ヒドロキシエチル等が挙げられる。シクロアルキル基を有する（メタ）アクリル酸系単量体としては、（メタ）アクリル酸シクロヘキシル、イソボルニル（メタ）アクリレート等が挙げられる。（メタ）アクリル酸アルコキシアルキルエステルとしては、（メタ）アクリル酸２−メトキシエチル、（メタ）アクリル酸２−エトキシエチル、（メタ）アクリル酸２−ブトキシエチル等が挙げられる。（メタ）アクリルアミド類としては、（メタ）アクリルアミド、Ｎ−メチル（メタ）アクリルアミド、Ｎ−エチル（メタ）アクリルアミド、Ｎ，Ｎ−ジメチル（メタ）アクリルアミド、Ｎ，Ｎ−ジエチル（メタ）アクリルアミド、Ｎ−イソプロピル（メタ）アクリルアミド、Ｎ−ｔ−オクチル（メタ）アクリルアミド等のＮ置換（メタ）アクリルアミド等が挙げられる。
【０１１６】
上記重縮合系樹脂としては、アミド系樹脂やポリカーボネート等が挙げられる。
【０１１７】
上記アミド系樹脂としては、６，６−ナイロン、６−ナイロン、１１−ナイロン、１２−ナイロン、４，６−ナイロン、６，１０−ナイロン、６，１２−ナイロン等の脂肪族アミド系樹脂や、フェニレンジアミン等の芳香族ジアミンと塩化テレフタロイルや塩化イソフタロイル等の芳香族ジカルボン酸又はその誘導体からなる芳香族ポリアミド等が挙げられる。
【０１１８】
上記ポリカーボネートとは、ビスフェノールＡやその誘導体であるビスフェノール類と、ホスゲン又はフェニルジカーボネートとの反応物をいう。
【０１１９】
上記重付加系樹脂としては、エステル系樹脂、Ｕポリマー、液晶ポリマー、ポリエーテルケトン類、ポリエーテルエーテルケトン、不飽和ポリエステル、アルキド樹脂、ポリイミド系樹脂、ポリスルホン、ポリフェニレンスルフィド、ポリエーテルスルホン等が挙げられる。
【０１２０】
上記エステル系樹脂としては、芳香族ポリエステル、脂肪族ポリエステル、不飽和ポリエステル等が挙げられる。上記芳香族ポリエステルとしては、エチレングリコール、プロピレングリコール、１，４-ブタンジオール等の後述するジオール類とテレフタル酸等の芳香族ジカルボン酸との共重合体が挙げられる。上記脂肪族ポリエステルとしては、後述するジオール類とコハク酸、吉草酸等の脂肪族ジカルボン酸との共重合体や、グリコール酸や乳酸等のヒドロキシカルボン酸の単独重合体又は共重合体、上述するジオール類、上記脂肪族ジカルボン酸及び上記ヒドロキシカルボン酸の共重合体等が挙げられる。上記不飽和ポリエステルとしては、後述するジオール類、無水マレイン酸等の不飽和ジカルボン酸、及び必要に応じてスチレン等のビニル単量体との共重合体が挙げられる。
【０１２１】
上記Ｕポリマーとしては、ビスフェノールＡやその誘導体であるビスフェノール類、テレフタル酸及びイソフタル酸等からなる共重合体が挙げられる。
【０１２２】
上記液晶ポリマーとしては、ｐ−ヒドロキシ安息香酸と、テレフタル酸、ｐ，ｐ’−ジオキシジフェノール、ｐ−ヒドロキシ−６−ナフトエ酸、ポリテレフタル酸エチレン等との共重合体をいう。
【０１２３】
上記ポリエーテルケトンとしては、４，４’−ジフルオロベンゾフェノンや４，４’−ジヒドロベンゾフェノン等の単独重合体や共重合体が挙げられる。
【０１２４】
上記ポリエーテルエーテルケトンとしては、４，４’−ジフルオロベンゾフェノンとハイドロキノン等の共重合体が挙げられる。
【０１２５】
上記アルキド樹脂としては、ステアリン酸、パルチミン酸等の高級脂肪酸と無水フタル酸等の二塩基酸、及びグリセリン等のポリオール等からなる共重合体が挙げられる。
【０１２６】
上記ポリスルホンとしては、４，４’−ジクロロジフェニルスルホンやビスフェノールＡ等の共重合体が挙げられる。
【０１２７】
上記ポリフェニルレンスルフィドとしては、ｐ−ジクロロベンゼンや硫化ナトリウム等の共重合体が挙げられる。
【０１２８】
上記ポリエーテルスルホンとしては、４−クロロ−４’−ヒドロキシジフェニルスルホンの重合体が挙げられる。
【０１２９】
上記ポリイミド系樹脂としては、無水ポリメリト酸や４，４’-ジアミノジフェニルエーテル等の共重合体であるピロメリト酸型ポリイミド、無水塩化トリメリト酸やｐ−フェニレンジアミン等の芳香族ジアミンや、後述するジイソシアネート化合物等からなる共重合体であるトリメリト酸型ポリイミド、ビフェニルテトラカルボン酸、４，４’−ジアミノジフェニルエーテル、ｐ−フェニレンジアミン等からなるビフェニル型ポリイミド、ベンゾフェノンテトラカルボン酸や４，４’−ジアミノジフェニルエーテル等からなるベンゾフェノン型ポリイミド、ビスマレイイミドや４，４’−ジアミノジフェニルメタン等からなるビスマレイイミド型ポリイミド等が挙げられる。
【０１３０】
上記重付加系樹脂としては、ウレタン樹脂等が挙げられる。
【０１３１】
上記ウレタン樹脂は、ジイソシアネート類とジオール類との共重合体である。上記ジイソシアネート類としては、ジシクロへキシルメタンジイソシアネート、１，６−ヘキサメチレンジイソシアネート、イソホロンジイソシアネート、１，３−シクロヘキシレンジイソシアネート、１，４−シクロヘキシレンジイソシアネート、２，４−トリレンジイソシアネート、２，６−トリレンジイソシアネート、４，４’−ジフェニルメタンジイソシアネート、２，４’−ジフェニルメタンジイソシアネート、２，２’−ジフェニルメタンジイソシアネート等が挙げられる。また、上記ジオール類としては、エチレングリコール、プロピレングリコール、１，３−プロパンジオール、１，３−ブタンジオール、１，４−ブタンジオール、１，５−ペンタンジオール、３−メチル−１，５−ペンタンジオール、１，６−ヘキサンジオール、ネオペンチルグリコール、ジエチレングリコール、トリメチレングリコール、トリエチレングリコール、テトラエチレングリコール、ジプロピレングリコール、トリプロピレングリコール、シクロヘキサンジメタノール等の比較的低分子量のジオールや、ポリエステルジオール、ポリエーテルジオール、ポリカーボネートジオール等が挙げられる。
【０１３２】
上記付加縮合系樹脂としては、フェノール樹脂、尿素樹脂、メラミン樹脂等が挙げられる。
【０１３３】
上記フェノール樹脂としては、フェノール、クレゾール、レゾルシノール、フェニルフェノール、ビスフェノールＡ、ビスフェノールＦ等の単独重合体又は共重合体が挙げられる。
【０１３４】
上記尿素樹脂やメラミン樹脂は、ホルムアルデヒドや尿素、メラミン等の共重合体である。
【０１３５】
上記開環重合系樹脂としては、ポリアルキレンオキシド、ポリアセタール、エポキシ樹脂等が挙げられる。上記ポリアルキレンオキシドとしては、エチレンオキシド、プロピレンオキシド等の単独重合体又は共重合体が挙げられる。上記ポリアセタールとしては、トリオキサン、ホルムアルデヒド、エチレンオキシド等の共重合体が挙げられる。上記エポキシ樹脂とは、エチレングリコール等の多価アルコールとエピクロロヒドリンとからなる脂肪族系エポキシ樹脂、ビスフェノールＡとエピクロロヒドリンとからなる脂肪族系エポキシ樹脂等が挙げられる。
【０１３６】
本発明においては、このようなマトリクス材料のうち、特に非晶質でガラス転移温度（Ｔｇ）の高い合成高分子が透明性に優れた高耐久性の繊維強化複合材料を得る上で好ましく、このうち、非晶質の程度としては、結晶化度で１０％以下、特に５％以下であるものが好ましく、また、Ｔｇは１１０℃以上、特に１２０℃以上、とりわけ１３０℃以上のものが好ましい。Ｔｇが１１０℃未満のものでは、例えば沸騰水に接触した場合に変形するなど、透明部品、光学部品等としての用途において、耐久性に問題が発生する。なお、ＴｇはＤＳＣ法による測定で求められ、結晶化度は、非晶質部と結晶質部の密度から結晶化度を算定する密度法により求められる。
【０１３７】
本発明において、好ましい透明マトリクス樹脂としては、アクリル樹脂、メタクリル樹脂、エポキシ樹脂、ウレタン樹脂、フェノール樹脂、メラミン樹脂、ノボラック樹脂、ユリア樹脂、グアナミン樹脂、アルキド樹脂、不飽和ポリエステル樹脂、ビニルエステル樹脂、ジアリルフタレート樹脂、シリコーン樹脂、フラン樹脂、ケトン樹脂、キシレン樹脂、熱硬化型ポリイミド、スチリルピリジン系樹脂、トリアジン系樹脂等の熱硬化樹脂が挙げられ、これらの中でも特に透明性の高いアクリル樹脂、メタクリル樹脂が好ましい。
【０１３８】
これらのマトリクス材料は、１種単独で用いても良く、２種以上を混合して用いても良い。
【０１３９】
〈含浸用液状物〉
本発明で用いる含浸用液状物としては、流動状のマトリクス材料、流動状のマトリクス材料の原料、マトリクス材料を流動化させた流動化物、マトリクス材料の原料を流動化させた流動化物、マトリクス材料の溶液、及びマトリクス材料の原料の溶液から選ばれる１種又は２種以上を用いることができる。
【０１４０】
上記流動状のマトリクス材料としては、マトリクス材料そのものが流動状であるもの等をいう。また、上記流動状のマトリクス材料の原料としては、例えば、プレポリマーやオリゴマー等の重合中間体等が挙げられる。
【０１４１】
更に、上記マトリクス材料を流動化させた流動化物としては、例えば、熱可塑性のマトリクス材料を加熱溶融させた状態のもの等が挙げられる。
【０１４２】
更に、上記マトリクス材料の原料を流動化させた流動化物としては、例えば、プレポリマーやオリゴマー等の重合中間体が固形状の場合、これらを加熱溶融させた状態のもの等が挙げられる。
【０１４３】
また、上記マトリクス材料の溶液やマトリクス材料の原料の溶液とは、マトリクス材料やマトリクス材料の原料を溶媒等に溶解させた溶液が挙げられる。この溶媒は、溶解対象のマトリクス材料やマトリクス材料の原料に合わせて適宜決定されるが、後工程でこれを除去するに当たり、蒸発除去する場合、上記マトリクス材料やマトリクス材料の原料の分解を生じさせない程度の温度以下の沸点を有する溶媒が好ましい。
【０１４４】
［第３の工程］
繊維集合体に含浸させた含浸用液状物を硬化させるには、当該含浸用液状物の硬化方法に従って行えば良く、例えば、含浸用液状物が流動状のマトリクス材料の場合は、架橋反応、鎖延長反応等が挙げられる。また、含浸用液状物が流動状のマトリクス材料の原料の場合は、重合反応、架橋反応、鎖延長反応等が挙げられる。
【０１４５】
また、含浸用液状物がマトリクス材料を流動化させた流動化物の場合は、冷却等が挙げられる。また、含浸用液状物がマトリクス材料の原料を流動化させた流動化物の場合は、冷却等と、重合反応、架橋反応、鎖延長反応等の組合せが挙げられる。
【０１４６】
また、含浸用液状物がマトリクス材料の溶液の場合は、溶液中の溶媒の蒸発や風乾等による除去等が挙げられる。更に、含浸用液状物がマトリクス材料の原料の溶液の場合は、溶液中の溶媒の除去等と、重合反応、架橋反応、鎖延長反応等との組合せが挙げられる。なお、上記蒸発除去には、常圧下における蒸発除去だけでなく、減圧下における蒸発除去も含まれる。
【０１４７】
［その他の工程］
本発明においては、繊維は、化学修飾を行って機能性を高めたものであっても良い。ここで、化学修飾としてはエーテル化、エステル化、イソシアナート化等によってアセチル基、メタクリロイル基、プロパノイル基、ブタノイル基、ｉｓｏ−ブタノイル基、ペンタノイル基、ヘキサノイル基、ヘプタノイル基、オクタノイル基、ノナノイル基、デカノイル基、ウンデカノイル基、ドデカノイル基、ミリストイル基、パルミトイル基、ステアロイル基、ピバロイル基、２−メタクリロイルオキシエチルイソシアノイル基、メチル基、エチル基、プロピル基、ｉｓｏ−プロピル基、ブチル基、ｔｅｒｔ−ブチル基、ペンチル基、ヘキシル基、ヘプチル基、ヘキシル基、ヘプチル基、オクチル基、ノニル基、デシル基、ウンデシル基、ドデシル基、ミリスチル基、パルミチル基、ステアリル基等を付加させること等が挙げられる。化学修飾の方法として例えば、含水繊維集合体中の水を媒介液と置換した後、媒介液を含む繊維集合体を無水酢酸とピリジンの混合溶液に浸漬して繊維集合体中の媒介液を無水酢酸とピリジンの混合溶液に置換することでアセチル化する方法が挙げられ、アセチル化により、光線透過率を低下させることなく、吸水性の低下、耐熱性の向上を図ることができる。この場合には、アセチル化後、繊維集合体に含浸されている無水酢酸を含浸用液状物と置換すれば良い。
【０１４８】
なお、前述の如く、繊維集合体を構成する繊維は１種を単独で用いても良く、２種以上を併用しても良い。即ち、化学修飾してある繊維と化学修飾してない繊維とを併用しても良く、異なる化学修飾を施した繊維を混合して用いても良く、また、バクテリアセルロースと植物由来のＮａｎｏ  ＭＦＣとを併用しても良い。また、バクテリアセルロースについても、異なる菌株から得られたものを併用しても良く、培養時に異なる菌株を２種以上用いても良い。
【０１４９】
［繊維強化複合材料］
上述の第１〜第４の工程を経て製造される繊維強化複合材料は、０．１〜７０体積％ないしは０．１〜７０重量％の幅広い範囲で任意の繊維含有率のものとすることができる。ただし、繊維強化複合材料中の繊維の含有率が少な過ぎると繊維による曲げ強度及び曲げ弾性率向上、又は線熱膨張係数低減の効果が不十分となる傾向があり、多過ぎると、マトリクス材料による繊維間の接着、又は繊維間の空間の充填が十分でなくなり、強度や透明性、表面の平坦性が低下するおそれがあり、また、前述の如く、吸湿性、コスト等の面においても好ましくない。従って、本発明により得られる繊維強化複合材料の繊維含有率は１０重量％以上、特に２０〜７０重量％であることが好ましい。
【０１５０】
このようにして得られる本発明の繊維強化複合材料は、波長４００〜７００ｎｍの光の５０μｍ厚可視光透過率が６０％以上、特に６５％以上、特に７０％以上、特に８０％以上、とりわけ９０％以上の高透明性材料であることが好ましい。繊維強化複合材料の５０μｍ厚可視光透過率が６０％未満では、半透明又は不透明となり、本発明の目的を達成し得ず、自動車、電車、船舶等の移動体の窓材料、ディスプレイ、住宅、建築物、各種光学部品等、透明性が要求される用途への使用が困難となる場合がある。
【０１５１】
なお、ここで、波長４００〜７００ｎｍの光の５０μｍ厚可視光透過率とは、本発明に係る繊維強化複合材料に対して、厚さ方向に波長４００〜７００ｎｍの光を照射した時の全波長域における光線透過率（直線光線透過率＝平行光線透過率）の平均値を５０μｍ厚に換算した値である。この光線透過率は、空気をレファレンスとして、光源とディテクターを被測定基板（試料基板）を介して、かつ基板に対して垂直となるように配置し、直線透過光（平行光線）を測定することにより求めることができる。
【０１５２】
また、本発明の繊維強化複合材料は、線熱膨張係数が、好ましくは０．０５×１０-5〜５×１０-5Ｋ-1であり、より好ましくは０．２×１０-5〜２×１０-5Ｋ-1であり、特に好ましくは０．３×１０-5〜１×１０-5Ｋ-1である。繊維強化複合材料の線熱膨張係数は０．０５×１０-5Ｋ-1より小さくてもよいが、セルロース繊維等の線熱膨張係数を考えると、実現が難しい場合がある。一方、線熱膨張係数が５×１０-5Ｋ-1より大きいと、繊維補強効果が発現しておらず、ガラスや金属材料との線熱膨張係数との違いから、雰囲気温度により、窓材でたわみや歪みが発生したり、光学部品で結像性能や屈折率が狂う等の問題が発生したりする場合がある。
【０１５３】
また、本発明の繊維強化複合材料は、曲げ強度が、好ましくは３０ＭＰａ以上であり、より好ましくは１００ＭＰａ以上である。曲げ強度が３０ＭＰａより小さいと、十分な強度が得られず、構造材料等、力の加わる用途への使用に影響を与えることがある。曲げ強度の上限については、通常６００ＭＰａ程度であるが、繊維の配向を調整するなどの改良手法により、１ＧＰａ、更には１．５ＧＰａ程度の高い曲げ強度を実現することも期待される。
【０１５４】
また、本発明に係る繊維強化複合材料は、曲げ弾性率が、好ましくは０．１〜１００ＧＰａであり、より好ましくは１〜４０ＧＰａである。曲げ弾性率が０．１ＧＰａより小さいと、十分な強度が得られず、構造材料等、力の加わる用途への使用に影響を与えることがある。一方、１００ＧＰａより大きいものは実現が困難である。
【０１５５】
また、本発明の繊維強化複合材料は、熱伝導率が好ましくは０．５Ｗ／ｍＫ以上、より好ましくは１．０Ｗ／ｍＫ（石英ガラスの熱伝導率と同等）以上、更に好ましくは１．１Ｗ／ｍＫ以上である。熱伝導率がこのように大きいことにより、熱移動を促進して放熱性に優れた部材とすることができる。なお、本発明の繊維強化複合材料の熱伝導率は、繊維含有率が多い程高く、従って、繊維含有率の調整により所望の値に容易に調整することができる。
【０１５６】
また、本発明の繊維強化複合材料の比重は、１．０〜２．５であることが好ましい。より具体的には、マトリクス材料としてガラス等のシリケート化合物や、チタネート化合物、アルミナ等の無機高分子以外の有機高分子や、無機高分子であっても多孔質材料を用いる場合は、本発明の繊維強化複合材料の比重は、１．０〜１．８が好ましく、１．２〜１．５がより好ましく、１．３〜１．４が更に好ましい。ガラス以外のマトリクス材料の比重は１．６未満が一般的であり、かつ、セルロース繊維の比重が１．５付近であるので、比重を１．０より小さくしようとすると、セルロース繊維等の含有率が低下し、セルロース繊維等による強度向上が不十分となる傾向がある。一方、比重が１．８より大きいと、得られる繊維強化複合材料の重量が大きくなり、ガラス繊維強化材料と比較して、軽量化をめざす用途に使用することが不利となる。
【０１５７】
また、マトリクス材料としてガラス等のシリケート化合物や、チタネート化合物、アルミナ等の無機高分子（多孔質材料を除く）を用いる場合は、本発明の繊維強化複合材料の比重は、１．５〜２．５が好ましく、１．８〜２．２がより好ましい。ガラスの比重は２．５以上が一般的であり、かつ、セルロース繊維の比重が１．５付近であるので、比重を２．５より大きくしようとすると、セルロース繊維等の含有率が低下し、セルロース繊維等による強度向上が不十分となる傾向がある。一方、比重が１．５より小さくなると、繊維間の空隙の充填が不十分になる可能性がある。
【０１５８】
なお、本発明において、線熱膨張係数は、繊維強化複合材料を５０℃から１５０℃に昇温させた際の線熱膨張係数であり、ＡＳＴＭ  Ｄ  ６９６に規定された条件下で測定された値である。曲げ強度及び曲げ弾性率は、ＪＩＳ  Ｋ  ７２０３に規定された方法に従って測定した値である。また、繊維強化複合材料の熱伝導率は、光交流法（面内方向）に従って測定した値である。また、繊維強化複合材料の比重は、２０℃において、単位体積当たりの質量を測定して密度を求め、水の密度（１．００４ｇ／ｃｍ３（２０℃））とから換算して求めることができる。
【０１５９】
本発明の繊維強化複合材料は、透明性等に優れ、更に繊維とマトリクス材料との複合化で様々な優れた機能性を有するため、光学分野、構造材料分野、建材分野等の種々の用途に好適に使用することができる。
【０１６０】
また、本発明の繊維強化複合材料よりなる透明基板は透明性が高く、有機電界発光素子、あるいはイメージセンサや太陽電池等の受光素子に用いる透明基板の材料として好適に用いることができる。
本発明の繊維強化複合材料よりなる透明基板を用いることにより、電子機器（デジカメ、スキャナ等）の性能向上（光学特性、消費電流の低減、使用時間の延長等）が期待できるようになる。
また、本発明の繊維強化複合材料を用いて光ファイバを形成することもできる。
【実施例】
【０１６１】
以下に、実施例及び比較例を挙げて本発明を更に具体的に説明するが、本発明はその要旨を超えない限り、以下の実施例により限定されるものではない。なお、繊維強化複合材料の各種物性等の測定方法は次の通りである。
【０１６２】
［線熱膨張係数の測定］
窒素雰囲気下で、１６０℃、２時間加熱して、樹脂のポストキュアを行ったサンプルについて、セイコーインスツルメンツ製「ＴＭＡ／ＳＳ６１００」を用い、ＡＳＴＭ  Ｄ  ６９６に規定された方法に従って下記の測定条件で測定した。  
〈測定条件〉
昇温速度：５℃／ｍｉｎ
雰囲気：Ｎ２中
加熱温度：５０〜１５０℃
荷重：３ｇ
測定回数：３回
試料長：４×１５ｍｍ
試料厚さ：試料により異なる
モード：引っ張りモード
【０１６３】
［直線透過率の測定］
＜測定装置＞
日立ハイテクノロジーズ社製「ＵＶ−４１００形分光光度計」（固体試料測定システム）を使用。
＜測定条件＞
・６ｍｍ×６ｍｍの光源マスク使用
・測定サンプル（厚さ５０μｍ）を積分球開口より２２ｃｍ離れた位置において測光した。サンプルをこの位置に置くことで、拡散透過光は除去され、積分球内部の受光部に直線透過光のみが届く。  
・リファレンスサンプルなし。リファレンス（試料と空気との屈折率差によって生じる反射。フレネル反射が生じる場合は、直線透過率１００％ということはあり得ない。）がないため、フレネル反射による透過率のロスが生じている。  
・スキャンスピード：３００ｎｍ／ｍｉｎ
・光源：タングステンランプ、重水素ランプ
・光源切り替え：３４０ｎｍ
【０１６４】
［繊維含有率の測定］
製造された繊維強化複合材料の重量と、この繊維強化複合材料の製造に供した繊維集合体の重量から求めた。
【０１６５】
［厚さの測定］
繊維強化複合材料製造用前駆体の厚さは液体窒素の中にサンプルを投入し、サンプルを硬化させた後に測定した。繊維強化複合材料の厚さは樹脂含浸、硬化後の厚さを測定した。
【０１６６】
実施例１〜１３
〈含水バクテリアセルロースの製造〉
まず、凍結乾燥保存状態の酢酸菌の菌株に培養液を加え、1週間静置培養した（２５〜３０℃）。培養液表面に生成したバクテリアセルロースのうち、厚さが比較的厚いものを選択し、その株の培養液を少量分取して新しい培養液に加えた。そして、この培養液を大型培養器に入れ、２５〜３０℃で７〜３０日間の静地培養を行った。培養液には、グルコース２重量％、バクトイーストエクストラ０．５重量％、バクトペプトン０．５重量％、リン酸水素二ナトリウム０．２７重量％、クエン酸０．１１５重量％、硫酸マグネシウム七水和物０．１重量％とし、塩酸によりｐＨ５．０に調整した水溶液（ＳＨ培地）を用いた。
【０１６７】
このようにして産出させたバクテリアセルロースを培養液中から取り出し、２重量％のアルカリ水溶液で２時間煮沸し、その後、アルカリ処理液からバクテリアセルロースを取り出し、十分水洗し、アルカリ処理液を除去し、バクテリアセルロース中のバクテリアを溶解除去して、厚さ１ｃｍ、繊維含有率１体積％、水含有率９９体積％の含水バクテリアセルロースを得た。  
この含水バクテリアセルロースを２ＭＰａで１分間室温にてコールドプレスして水を除去し、厚さ１ｍｍとした。
【０１６８】
〈繊維強化複合材料製造用前駆体の製造〉
コールドプレスした含水バクテリアセルロースを表１に示す媒介液中に入れ、媒介液を数時間おきに交換しながら、室温で７日浸漬することにより、バクテリアセルロース間隙の水を媒介液へと完全に置換した。得られた繊維強化複合材料製造用前駆体の厚さは１ｍｍ程度のままであり、殆ど厚さに変化はなかった。
【０１６９】
〈含浸用液状物の含浸〉
繊維強化複合材料製造用前駆体を、再び室温でコールドプレスし、媒介液の一部を除去した。この時のプレス圧力及び保持時間は表１に示す通りであった。  
プレス後の繊維強化複合材料製造用前駆体を直ちに紫外線硬化型アクリル樹脂のモノマー液であるＴＣＤＤＭＡ（三菱化学（株）社製）に浸漬し、０．０９ＭＰａの減圧条件下、室温で一晩放置して、繊維強化複合材料製造用前駆体中の媒介液をモノマー液に置換した。
【０１７０】
〈硬化〉
モノマー液を含浸させたバクテリアセルロースをスライドガラスで挟んで紫外線を照射して（８分間、２０Ｊ／ｃｍ２）、樹脂を硬化させた。更に、窒素雰囲気下、１６０℃で２時間ポストキュアして繊維強化複合材料を製造した。  
得られた繊維強化複合材料の厚さ、繊維含有率、線熱膨張係数及び直線透過率は表１に示す通りであった。  
なお、表１にはバクテリアセルロース及び樹脂のみの線熱膨張係数と樹脂のみの直線透過率も併記した。
【０１７１】
実施例１４
〈含水Ｎａｎｏ  ＭＦＣの製造〉
ミクロフィブリル化セルロース：ＭＦＣ（高圧ホモジナイザー処理で、針葉樹クラフトパルプ（ＮＢＫＰ）をミクロフィブリル化したもの、平均繊維径１μｍ）を水に十分に撹拌し、１重量％濃度の水懸濁液を７ｋｇ調製し、グラインダー（栗田機械作成所製「ピュアファインミルＫＭＧ１−１０」）にて、この水懸濁液を、ほぼ接触させた状態の１２００ｒｐｍで回転するディスク間を、中央から外に向かって通過させる操作を３０回（３０ｐａｓｓ）行った。
【０１７２】
グラインダー処理により得られたＮａｎｏ  ＭＦＣ（平均繊維径６０ｎｍ）を、０．２重量％水懸濁液に調製後、ガラスフィルターで濾過して製膜した。
【０１７３】
この含水Ｎａｎｏ  ＭＦＣを含水バクテリアセルロースの代りに用いて、表１に示す条件で、実施例１と同様にして繊維強化複合材料製造用前駆体の製造、含浸用液状物の含浸、及び硬化を行って繊維強化複合材料を製造した。得られた繊維強化複合材料の厚さ、繊維含有率、線熱膨張係数及び直線透過率は表１に示す通りであった。
【０１７４】
比較例１
実施例１と同様にして製造した含水バクテリアセルロースを２ＭＰａ、１３０℃で３分間ホットプレスして脱水し、水を完全に除去してバクテリアセルロースを製造した。繊維強化複合材料製造用前駆体の代りにこのバクテリアセルロースを用いて含浸処理を行ったこと以外は実施例１と同様にして繊維強化複合材料を製造した。得られた繊維強化複合材料の厚さ、繊維含有率、線熱膨張係数及び直線透過率は表１に示す通りであった。
【０１７５】
【表１】
2006241450.tif 000002
【０１７６】
表１より明らかなように、本発明によれば、繊維含有率が１０重量％というように、非常に繊維含有率の低い繊維強化複合材料を製造することができる。これに対して、先願の方法に係る比較例１では、脱水時のホットプレスによりバクテリアセルロースの厚さが著しく小さくなり、繊維含有率の高い繊維強化複合材料しか製造することはできない。
【０１７７】
また、本発明によれば、含浸用液状物の含浸前におけるプレスの程度を調整することにより、様々な繊維含有率の繊維強化複合材料を製造することができる。なお、いずれの実施例でも繊維含有率は非常に少ないにもかかわらず、線熱膨張係数が小さい。これは、バクテリアセルロースの繊維が均一に分散した三次元交差バクテリアセルロース構造体となっていることによるものと推定される。
【０１７８】
また、本発明の繊維強化複合材料は、熱伝導率も小さく、各種構造材料として好ましいことも分かる。